(57)【特許請求の範囲】
【請求項１】
平面形状が略長方形であって、一部分に複数個の凸部が設けられて肉厚分布を有し、前記凸部と前記凸部との間に前記長方形の長辺と直交するスリットを設け、以降の工程でこのスリットに沿って切断される平板状の樹脂成形品において、当該スリット内に、前記樹脂成形品の前記凸部以外の部分の肉厚よりも肉厚の薄い薄肉部を設けたことを特徴とする樹脂成形品。
【請求項２】
型内へ成形材料を射出充填することで前記薄肉部を一体成形する、請求項１に記載の樹脂成形品の製造方法において、成形材料を射出する際には薄肉部となる部位が所定の厚みより厚くなるようにした型を用い、成形に際して上記型内へ成形材料を射出する段階と、薄肉部となる部位に成形材料を充填する段階と、前記薄肉部となる部位にあたる型の一部分を駆動して所定の厚みにする段階を経て、型内の成形材料を固化することを特徴とする製造方法。
【請求項３】
成形材料の固化に際し、薄肉部となる部位を他の部位よりも急冷することで、薄肉部となる部位の固化を早めたことを特徴とする請求項２に記載の製造方法。
【請求項４】
請求項２又は請求項３に記載の製造方法を１つのサイクルとし、このサイクルを連続させた製造方法において、各サイクル終了時又は任意のサイクル終了時に製造された樹脂成形品の反り量を測定し、この反り量に基づいて、次サイクルの薄肉部の位置を調整することを特徴とする製造方法。
【発明の詳細な説明】
【０００１】
【発明の属する技術分野】
本発明は、樹脂成形品と製造方法と連続生産方法と金型に関するものである。
【０００２】
【従来の技術】
従来から、肉厚分布とスリット（３）を有する樹脂成形品（１）は、その肉厚分布とスリット（３）の為に反りが発生しやすい特性を備えていた。図５２で示すように、剛性の弱いスリット（３）の部分を反り屈曲点として反りが発生するのである。
【０００３】
このものは、肉厚分布を持っていることで既に反りやすく、加えてスリット（３）によって屈曲点が確定されるので、成形直後の樹脂成形品（１）の大部分が反ってしまうという問題を生じていた。
【０００４】
そこで、この反りを解消するため、成形加工直後に反り矯正治具で樹脂成形品（１）を挟み込み反りを強制的に減少させる方法が用いられていた。
【０００５】
もしくは、炉の中で樹脂成形品（１）の反りを矯正した状態でガラス転移温度以上に温度を上げ、その後冷却するアニール処理により反りを矯正する方法などが存在する。
【０００６】
【発明が解決しようとする課題】
しかしながら、上記従来の技術においては、成形加工後に反り矯正用の工程が必要とされる為、生産効率が低く、改善が強く望まれていた。
【０００７】
本発明は、上記事由に鑑みてなしたもので、その目的とするところは、反りにくく尚且つ生産性の高い樹脂成形品と、製造方法と、連続生産方法と、金型を提供することにある。
【０００８】
【課題を解決するための手段】
上記目的を達成するために、本発明の樹脂成形品にあっては、請求項１に記載したように、平面形状が略長方形であって、一部分に複数個の凸部が設けられて肉厚分布を有し、前記凸部と前記凸部との間に前記長方形の長辺と直交するスリットを設け、以降の工程でこのスリットに沿って切断される平板状の樹脂成形品において、当該スリット内に、前記樹脂成形品の前記凸部以外の部分の肉厚よりも肉厚の薄い薄肉部を設けたことを特徴としている。
【０００９】
これにより、成形後に反りが発生しにくい樹脂成形品を創出することができる。
【００１０】
更に、この樹脂成形品は次工程において加熱処理されることがあっても、従来の技術で説明した樹脂成形品と異なり、反りが発生しにくい。即ち、従来の樹脂成形品は、射出成形工程における樹脂の残留応力の解放により反りが発生し、それを治具によって強制的に矯正している為、再度加熱したりすると容易に反ってしまう。これに対して本発明の樹脂成形品は、薄肉部によって、反りを生じせしめるモーメントを相殺する為、再加熱しても反りが発生する可能性は極めて低いものとなるのである。
【００１１】
このように従来の技術が矯正であるのに対し、本発明は形状バランスの適正化を行うことで反りを軽減するようにしているといえる。
【００１２】
又、本発明の製造方法にあっては、請求項２に記載したように、型内へ成形材料を射出充填することで前記薄肉部を一体成形する、請求項１に記載の樹脂成形品の製造方法において、成形材料を射出する際には薄肉部となる部位が所定の厚みより厚くなるようにした型を用い、成形に際して上記型内へ成形材料を射出する段階と、薄肉部となる部位に成形材料を充填する段階と、前記薄肉部となる部位にあたる型の一部分を駆動して所定の厚みにする段階を経て、型内の成形材料を固化することを特徴とする。
【００１３】
この場合、流動性の悪い成形材料であっても薄肉部を容易に成形することができる。即ち、成形材料の流入のネックとなる薄肉部となる部位を、射出の際には所定の厚みより厚くなるようにしている為、流動性が悪くても成形材料を充填することができるのである。
【００１６】
この為、薄肉部の厚さが極めて薄い場合でも成形材料を充分に充填することができる。
【００１７】
又、本発明の製造方法にあっては、請求項３に記載したように、成形材料の固化に際し、薄肉部となる部位を他の部位よりも急冷することで、薄肉部となる部位の固化を早めたことを特徴としている。
【００１８】
この場合、薄肉部となる部位を他の部位よりも急冷することで、薄肉部の固化を早め、樹脂の収縮によるモーメントを確実に相殺することができる。
【００１９】
又、本発明の連続生産方法にあっては、請求項４に記載したように、請求項２又は請求項３に記載の製造方法を１つのサイクルとし、このサイクルを連続させた連続生産方法において、各サイクル終了時又は任意のサイクル終了時に製造された樹脂成形品の反り量を測定し、この反り量に基づいて、次サイクルの薄肉部の位置を調整することを特徴としている。
【００２０】
この場合、連続生産における樹脂成形品の反りのばらつきを小さくすることができる。即ち、サイクル終了時に製造された樹脂成形品の反り量を測定し、この反り量に基づいて、次サイクルの薄肉部の位置を調整するので、適正な薄肉部の位置でもって樹脂成形品を製造することができる。
【００４４】
【発明の実施の形態】
［第１の実施の形態］
図１乃至３は、本発明の請求項１に対応する一実施の形態の樹脂成形品を示す説明図である。
【００４５】
本実施の形態の樹脂成形品（１）は立体基板に用いるもので、図１に示すように平面外形が略長方形で肉厚分布を有してなる。肉厚分布は片面の一部分に設けた凸部（２）によって形成される。
【００４６】
凸部（２）は３箇所に設けてあり、各凸部（２）の間には長辺と略直交するスリット（３）が設けてある。このものは次工程以降の工程でスリット（３）に沿って切断され、各々１つの凸部（２）を有する立体基板が製造される。
【００４７】
又、この樹脂成形品（１）はスリット（３）内に板状の薄肉部（４）が平面外形と略並行に設けられている。薄肉部（４）は凸部（２）側に寄せて設けてある。
【００４８】
以上説明した樹脂成形品（１）によると、図２、３に示すようにスリット（３）に集中する反りの応力を薄肉部（４）で抗することができる為にバランスのとれた樹脂成形品（１）となり、反りを小さくすることができる。
【００４９】
又、成形後の反り矯正用の冷やし治具などによる反り矯正の工程をなくすことができる。
【００５０】
又、次工程において前記樹脂成形品（１）に熱エネルギーが加わる場合、成形工程中の成形ひずみが緩和され、樹脂成形品（１）の反りが増大する可能性があるが、これを防止することが出来る。
【００５１】
［第２の実施の形態］
図４乃至８は本発明の請求項２に対応する一実施の形態の製造方法を示す説明図である。
【００５２】
この製造方法においては、図４に示すように固定側型部（５）と可動側型部（６）とからなる本体型部（１９）と、薄肉部（４）を形成する特定型部（７）を有する型を用いて行うものである。尚、本実施の形態の場合、特定型部（７）を駆動型部（７’）と称して説明する。固定側型部（５）は上側に配され、可動側型部（６）は下側に配され、駆動型部（７’）は固定側型部（５）と可動側型部（６）各々に配されてなる棒状のものを指す。駆動型部（７’）には成形材料（８）が充填されると共に、薄肉部となる部位を押圧して、樹脂成形品（１）の薄肉部（４）を形成する。
【００５３】
図５、６は型内へ成形材料（８）を射出する段階を示し、薄肉部（４）となる部位に成形材料（８）が充填された段階で図７に示すように駆動型部（７’）を駆動して、図８に示すように薄肉部（４）を形成する。
【００５４】
このように、この製法は、薄肉部（４）となる部位の厚みを成形材料（８）の充填状態によって変化させるようにしている。即ち、射出の際には流路を広く設け、充填した後には狭くして薄肉部（４）を形成するようにしている。
【００５５】
以上説明した、製造方法によると、流動性の悪い成形材料（８）でも、成形性を損なうことなく薄肉部（４）を成形することができ、反り対策が可能となる。
【００５６】
［第３の実施の形態］
図９乃至１２は本発明の請求項２に対応する他の実施の形態の製造方法を示す説明図である。この製造方法は第２の実施の形態と樹脂圧力センサ（９）において異なる。この製造方法においては、型に樹脂圧力センサ（９）を９５％充填に相当する位置に設け、樹脂圧力センサ（９）の測定圧力の出力タイミングによって駆動型部（７’）を制御し、薄肉部（４）を形成する。
【００５７】
以上説明した製造方法によると、第２の実施の形態と同様の効果に加え、薄肉部（４）の肉厚を成形工程中で自動的に調整可能なものとすることができる。
【００５８】
［第４の実施の形態］
図９乃至１２は本発明の請求項２に対応する他の実施の形態の製造方法も示している。この製造方法は第２の実施の形態と温度センサ（１０）において異なる。即ち、型に樹脂圧力センサ（９）の代りとなる温度センサ（１０）を設け、温度センサ（１０）の測定温度の出力タイミングによって駆動型部（７’）を制御し、薄肉部（４）を形成するのである。
【００５９】
以上説明した製造方法によると、第２の実施の形態と同様の効果に加え、温度センサ（１０）の測定温度の出力タイミングによって駆動型部（７’）を適切に制御でき、薄肉部（４）の形成を確実なものとすることができる。
【００６０】
［第５の実施の形態］
図９乃至１２は本発明の請求項２に対応する他の実施の形態の製造方法も示している。この製造方法は第２の実施の形態と静電容量センサ（１１）において異なる。この製造方法においては、型に樹脂圧力センサ（９）の代りとなる静電容量センサ（１１）を設け、静電容量センサ（１１）の測定した静電容量の出力タイミングによって駆動型部（７’）を制御し、薄肉部（４）を形成する。
【００６１】
以上説明した製造方法によると、第２の実施の形態と同様の効果に加え、静電容量センサ（１１）の測定した静電容量の出力タイミングによって駆動型部（７’）を適切に制御でき、薄肉部（４）の形成を確実なものとすることができる。
【００６２】
［第６の実施の形態］
図１３乃至１５は本発明の請求項３、４に対応する実施の形態の製造方法を示す説明図である。この製造方法は薄肉部となる部位（１５）に成形材料（８）を射出する段階においては薄肉部（４）を形成する型部（１３）を加熱し、充填した段階に薄肉部となる部位（１５）を急冷する。
【００６３】
尚、加熱については前記型部（１３）にヒーター（１２）を設けることで成し、急冷については前記型部（１３）に冷却媒体経路（１４）を設けることで成すものとする。又、この時の加熱についてはガラス転移点温度以上とする。これは図１５に示すように成形材料の流れ長さと、温度とがおよそ比例関係にあるという特徴を用いたものである。
【００６４】
以上説明した製造方法によると、ガラス転移点温度以上に保ちながら成形することにより、薄肉部（４）での成形材料（図示せず）の固化による流動性の低下を防止することができ、反り防止用の薄肉部（４）の厚さが薄い場合でも、薄肉部（４）の成形材料の充分な充填を確保することができる。
【００６５】
［第７の実施の形態］
図１６は本発明の請求項５に対応する実施の形態の連続生産方法を示す説明図である。この方法は図１６に示すように、成形材料射出段階、成形材料固化段階、樹脂成形品取出段階、を１サイクルとし、各サイクル又は任意のサイクル終了時に樹脂成形品の反りを測定し、反り量が規定外であれば薄肉部の位置を調整し、規定内であれは薄肉部の位置を調整することなく再び成形材料を射出する。
【００６６】
以上説明した連続生産方法によると、成形加工の変動による反り量の変化を検知し、調整することが出来、樹脂成形品の反り量を小さく保つことができる。
【００６７】
［第８の実施の形態］
図１７乃至１９は本発明の請求項６に対応する実施の形態の連続生産方法を示す説明図である。この方法は反り量の測定について特徴がある。図１８のように、型から取出した樹脂成形品（１）を上側で凸形状となるように、略水平な測定台（１６）に載置し、上側から測定ゲージ（１７）を押付けることによって、押付量又は押付反力を計測する。これは図１９に示すように、反り量と薄肉部（４）の位置が一定の関係であることに着眼したものである。この図に示すように、薄肉部（４）が樹脂成形品（１）の凸部（図示せず）と略同一平面にあるときは、反り量が最大となり、中程に移るに従って反り量は減少し、特定の位置でバランスのとれたものとなる。又、この図は概ねの関係を示すものであり、反り量を更に制御する為に、各サイクル毎に微調整することで、一層良質な樹脂成形品（１）を創出するようにしている。
【００６８】
以上説明した連続生産方法によると、第７の実施の形態と同様の効果の他に、樹脂成形品（１）の反り量が定量的に把握できるので、薄肉部（４）の位置決定が容易となる。即ち、図１９のように、樹脂成形品（１）の反りと薄肉部（４）の位置との因果関係をグラフとすることができるので、回数を重ねてゆくごとに適切な薄肉部（４）の位置を設定することができる。
【００６９】
［第９の実施の形態］
図２０は本発明の請求項７に対応する実施の形態の金型（１８）を示す説明図である。
【００７０】
この金型（１８）は、図２０に示すように、樹脂成形品（図示せず）の外形を形成する本体型部（１９）と、薄肉部となる部位（１５）を形成する特定型部（７）とを有している。とりわけ、特定型部（７）は薄肉部となる部位（１５）の位置と厚みを調整することができるよう昇降自在なものとしている。
【００７１】
特定型部（７）は、押圧部材（２１）と、肉厚調整用ブロック（２２）とからなり、肉厚調整用ブロック（２２）を適宜交換することで樹脂成形品の厚さ方向に対する薄肉部の位置と厚みを調整するようにしている。
【００７２】
特定型部（７）は成形材料を挟む形で押圧する。
【００７３】
以上説明した金型（１８）によると、成形条件、成形材料、成形機が変わることにより、反り量の状態が変化しても成形加工現場で反り対策が可能となる。
【００７４】
［第１０の実施の形態］
図２１乃至２２は本発明の請求項８に対応する実施の形態の金型（１８）を示す説明図である。この金型（１８）は図２１に示すように、特定型部（７）の駆動源として駆動手段（２３）を備えている。特定型部（７）は一対の棒材からなっており、駆動手段（２３）は各々の棒材を駆動してなる。
【００７５】
以上説明した金型（１８）によると、金型（１８）を成形機に取付けたまま薄肉部（４）の位置と肉厚の変更をすることができる。又、棒材は駆動手段（２３）によって無段階に動くので、薄肉部（４）の位置と肉厚を無段階に調整することができる。
【００７６】
［第１１の実施の形態］
図２３乃至２９は本発明の請求項９に対応する実施の形態の金型（１８）を示す説明図である。この金型（１８）は図２３に示すように、第９の実施の形態と同様に本体型部（１９）と特定型部（７）とを備えている。特定型部（７）は駆動手段（２３）によって駆動される。又、上記の他にも樹脂圧力センサ（９）を９５％充填相当位置に備え、駆動手段（２３）は樹脂圧力センサ（９）によって制御される。
【００７７】
本実施の形態においては、９５％充填に相当する位置に樹脂圧力センサ（９）を備えており、この樹脂圧力センサ（９）によって充填のタイミングを検出し、これにより駆動手段（２３）が特定型部（７）を駆動せしめるようにしている。特定型部（７）は一対の棒材からなり、薄肉部（４）となる部位を挟み込むことで薄肉部（４）を形成する。又、各棒材は上下に配されており、上下方向に押圧せしめてなる。
【００７８】
又、この金型（１８）は、図２４に示すような流れでもって樹脂成形品（１）が製造される。型閉めと型閉め完了の後に、特定型部（７）の一方の棒材を所定位置まで降下させ、次いで、成形材料（８）を射出し、型内の所定容積まで充填する。すると樹脂圧力センサ（９）がこれを検知測定し、測定した測定圧力の出力タイミングに基づいて駆動手段（２３）が起動し、他方の棒材を上昇せしめ、薄肉部（４）となる部位を押圧する。
【００７９】
このようにして成形材料（８）を充填した後、型開きし、樹脂成形品（１）を取出す。
【００８０】
又、図２５が特定型部（７）の一方の棒材を所定位置まで降下させる段階を示し、図２６が成形材料（８）の射出段階を示し、図２７が成形材料（８）が所定容積充填された状態を示し、この状態を樹脂圧力センサ（９）が検知し、図２８のように特定型部（７）が駆動手段（２３）によって動き、薄肉部（４）を形成する。
【００８１】
最後に図２９に示すように型開きを行って樹脂成形品（１）を取出す。
【００８２】
以上説明した金型によると、成形工程中で薄肉部（４）を特定型部（７）を移動させ、成形材料（８）射出開始から充填完了までは薄肉部（４）となる部位の型の隙間を広げておき、成形材料（８）充填直前に所定の肉厚まで変化させることにより、薄肉部（４）における成形材料（８）の流動性を確保すると同時に、薄肉部（４）の位置調整、肉厚調整を可能としている。
【００８３】
［第１２の実施の形態］
図２３乃至２９は本発明の請求項１０に対応する実施の形態の金型（１８）も示している。この金型（１８）は図２３に示すようなもので、第１１の実施の形態と温度センサ（１０）について異なる。このものは樹脂圧力センサ（９）の代りに温度センサ（１０）の測定した測定温度の出力タイミングに基づいて駆動手段（２３）が動き、特定型部（７）を駆動せしめる。
【００８４】
このものの、製造の流れについては図３１に示すように、第１１の実施の形態と同様で、第１１の実施の形態が樹脂圧力センサにより測定圧力を測定するのに対して、本実施の形態は温度センサ（１０）により測定温度を測定し、測定温度の出力タイミングに基づいて駆動手段（２３）を制御する。
【００８５】
以上説明した金型（１８）によると第１１の実施の形態と同様の効果を得ることができると共に、温度センサ（１０）によって、特定型部（７）を適切な状態に制御することができる。
【００８６】
［第１３の実施の形態］
図２３乃至２９は本発明の請求項１１に対応する実施の形態の金型（１８）を示す説明図である。このものは第１１の実施の形態と静電容量センサ（１１）について異なるもので、樹脂圧力センサ（９）の代りに静電容量センサ（１１）で測定された静電容量の出力タイミングに基づいて駆動手段（２３）を制御する。
【００８７】
以上説明した金型（１８）によると第１１の実施の形態と同様の効果を得ることができると共に、静電容量センサ（１１）によって、特定型部（７）を適切な状態に制御することができる。
【００８８】
［第１４の実施の形態］
図３０乃至３２は本発明の請求項１２に対応する実施の形態の金型（１８）を示す説明図である。このものは第１１の実施の形態と棒材の先端の形状が異なる。このものは、図３１に示すように薄肉部（４）形成面近傍を成形材料の流れに対して両隅部（２４）に傾斜を有し、尚且つ先端部（２５）がおよそ平らな面となる凸形状で形成している。本実施の形態では断面外形を台形としているが、この他にもだ円形としても良い。
【００８９】
以上説明した金型（１８）によると、薄肉部（４）を形成するために特定型部（７）を駆動するに際し、薄肉部（４）形成面の先に存在する成形材料（８）が、傾斜に沿って逃げることができ、平面型部を押すよりも、駆動手段（２３）の出力を小さくすることができる。又、樹脂成形品（１）においては、薄肉部（４）とその周辺の境界をなだらかにつなぐことが出来るため、境界での応力集中を避けることが出来、樹脂成形品（１）の強度向上を図ることが出来る。
【００９０】
［第１５の実施の形態］
図３３乃至３８は本発明の請求項１３に対応する実施の形態の金型（１８）を示す説明図である。このものは第１１の実施の形態と特定型部（７）について異なる。このものの特定型部（７）は複数に分割された棒材からなり、その先端が揃えて並設される。分割された各部材には其々駆動手段（２３）が設けられ、独立した動きをすることができる。
【００９１】
例えば、型閉じ後に特定型部（７Ａ乃至７Ｃ）、及び特定型部（７Ｄ乃至７Ｆ）を駆動して型の外寄りに配しておき、成形材料（８）の充填がほぼ完了した時、中央の特定型部（７Ｂ）及び特定型部（７Ｅ）を駆動して型の内側に移動させる。次いで、その周りの特定型部（７Ａ）、（７Ｃ）及び特定型部（７Ｄ）、（７Ｆ）を駆動して型の内側に移動させ、薄肉部（４）全体を形成する。
【００９２】
以上説明した金型（１８）によると、薄肉部（４）を形成するに際し、成形材料（８）の充填初期段階においては広めの流路を確保しておき、圧縮段階において薄肉部（４）の中心から外側に向って順に駆動することにより、成形材料（８）が薄肉部（４）の中心から外側に向って逃げることが出来るため、駆動手段（２３）の出力を小さくすることができる。
【００９３】
［第１６の実施の形態］
図３９は本発明の請求項１４に対応する実施の形態の金型（１８）を示す説明図である。このものは、第９の実施の形態と特定型部（７）の肉厚調整用ブロックが異なり、肉厚調整用ブロックの変わりに、調整螺子（２６）である肉厚調整用ネジブロック（２６’）が設けてある。
【００９４】
以上説明した金型（１８）によると、第９の実施の形態と同様の効果の他に、調整螺子（２６）である肉厚調整用ネジブロック（２６’）により薄肉部（４）の厚さと位置を簡単に調整することができる。
【００９５】
［第１７の実施の形態］
図４０乃至４５は本発明の請求項１５に対応する実施の形態の金型（１８）を示す説明図である。このものは、第９の実施の形態の金型とスペーサーが異なり、第９の実施の形態でいう肉厚調整ブロックの代りに、ブロック（２７）とスペーサー（２８）のコンビネーションで形成される。
【００９６】
これにより、ブロック（２７）の方は１種類のもので事が足り、スペーサー（２８）によって薄肉部（４）の位置と厚さを調整することができる。スペーサー（２８）は一対からなり、各々の厚みを変えることで薄肉部（４）の位置と厚さを変えることができる。又、図４０に示すように、各々の厚みが異なっても良い。
【００９７】
又、図４２、４３は薄肉部（４）を下側、つまり樹脂成形品（１）の凸部（２）と反対側に設けた例を示す。又、図４４、４５は薄肉部（４）を上側、つまり樹脂成形品（１）の凸部（２）側に設けた例を示す。
【００９８】
［第１８の実施の形態］
図４６乃至５１は本発明の請求項１６に対応する実施の形態の金型（１８）を示す説明図である。このものは第１７の実施の形態の金型（１８）とスペーサー（２８）の形状が異なり、このもののスペーサー（２８）はくさび形をして成る。
【００９９】
以上説明した金型（１８）は、スペーサー（２８）をくさび形にしたことで、無段階に薄肉部（４）の位置と厚さを調整することができる。
【０１００】
又、このものも、図４８乃至５１に示すように、薄肉部（４）を樹脂成形品（１）の凸部（２）側若しくは反対側に配することができる。このように、薄肉部（４）を凸部（２）と反対側に配することで、バランスを良くし反りにくい樹脂成形品（１）を創出しても良い。
【０１０１】
【発明の効果】
上述の如く、請求項１記載の発明によれば、成形後に反りが発生しにくい樹脂成形品を創出することができる。
【０１０２】
そして、請求項２記載の発明によれば、流動性の悪い成形材料であっても容易に成形することができる。
【０１０４】
そして、請求項３記載の発明によれば、薄肉部を簡単に成形することができる。
【０１０５】
そして、請求項４記載の発明によれば、樹脂成形品の反りを一層小さくすることができる。
【図面の簡単な説明】
【図１】本発明の第１の形態である樹脂成形品を示す斜視図である。
【図２】同樹脂成形品を示す斜視図である。
【図３】同樹脂成形品を示す拡大図である。
【図４】本発明の第２の形態である樹脂成形品の製造方法を示す断面図である。
【図５】同製造方法を示す断面図である。
【図６】同製造方法を示す断面図である。
【図７】同製造方法を示す断面図である。
【図８】同製造方法を示す断面図である。
【図９】本発明の第３、４、５の実施の形態である樹脂成形品の製造方法を示す断面図である。
【図１０】同製造方法を示す断面図である。
【図１１】同製造方法を示す断面図である。
【図１２】同製造方法を示す断面図である。
【図１３】本発明の第６の実施の形態である樹脂成形品の製造方法に用いる型を示す断面図である。
【図１４】同製造方法に用いる型を示す説明図である。
【図１５】同製造方法の原理を示すグラフである。
【図１６】本発明の第７の実施の形態である樹脂成形品の連続生産方法のフローチャートである。
【図１７】本発明の第８の実施の形態である樹脂成形品の連続生産方法のフローチャートである。
【図１８】同連続生産方法に用いる測定ゲージを示す説明図である。
【図１９】同連続生産方法の薄肉部位置による反り補正量を示すグラフである。
【図２０】本発明の第９の実施の形態である樹脂成形品の金型を示す断面図である。
【図２１】本発明の第１０の実施の形態である樹脂成形品の金型を示す断面図である。
【図２２】同金型を示す断面図である。
【図２３】本発明の第１１、１２、１３の実施の形態である樹脂成形品の金型を示す断面図である。
【図２４】同金型を用いた製造方法のフローチャートである。
【図２５】同金型を示す断面図である。
【図２６】同金型を示す断面図である。
【図２７】同金型を示す断面図である。
【図２８】同金型を示す断面図である。
【図２９】同金型を示す断面図である。
【図３０】本発明の第１４の実施の形態である樹脂成形品の金型を示す断面図である。
【図３１】同金型を示す断面図である。
【図３２】同金型を示す断面図である。
【図３３】本発明の第１５の実施の形態である樹脂成形品の金型を示す断面図である。
【図３４】同金型を示す断面図である。
【図３５】同金型を示す断面図である。
【図３６】同金型を示す断面図である。
【図３７】同金型を示す断面図である。
【図３８】同金型を示す断面図である。
【図３９】本発明の第１６の実施の形態である樹脂成形品の金型を示す断面図である。
【図４０】本発明の第１７の実施の形態である樹脂成形品の金型を示す断面図である。
【図４１】同金型を示す断面図である。
【図４２】同金型を示す断面図である。
【図４３】同金型で製造された樹脂成形品を示す断面図である。
【図４４】同金型を示す断面図である。
【図４５】同金型で製造された樹脂成形品を示す断面図である。
【図４６】本発明の第１８の実施の形態である樹脂成形品の金型を示す断面図である。
【図４７】同金型を示す断面図である。
【図４８】同金型を示す断面図である。
【図４９】同金型で製造された樹脂成形品を示す断面図である。
【図５０】同金型を示す断面図である。
【図５１】同金型で製造された樹脂成形品を示す断面図である。
【図５２】本発明の従来の技術である樹脂成形品を示す斜視図である。
【符号の説明】
１    樹脂成形品
３    スリット
４    薄肉部
７    特定型部
８    成形材料
９    樹脂圧力センサ
１０  温度センサ
１１  静電容量センサ
１８  金型
２３  駆動手段
２４  両隅部
２６  調整螺子
２８  スペーサー
【図１】
0004211286.tif 000002
【図２】
0004211286.tif 000003
【図３】
0004211286.tif 000004
【図４】
0004211286.tif 000005
【図５】
0004211286.tif 000006
【図６】
0004211286.tif 000007
【図７】
0004211286.tif 000008
【図８】
0004211286.tif 000009
【図９】
0004211286.tif 000010
【図１０】
0004211286.tif 000011
【図１１】
0004211286.tif 000012
【図１２】
0004211286.tif 000013
【図１３】
0004211286.tif 000014
【図１４】
0004211286.tif 000015
【図１５】
0004211286.tif 000016
【図１６】
0004211286.tif 000017
【図１７】
0004211286.tif 000018
【図１８】
0004211286.tif 000019
【図１９】
0004211286.tif 000020
【図２０】
0004211286.tif 000021
【図２１】
0004211286.tif 000022
【図２２】
0004211286.tif 000023
【図２３】
0004211286.tif 000024
【図２４】
0004211286.tif 000025
【図２５】
0004211286.tif 000026
【図２６】
0004211286.tif 000027
【図２７】
0004211286.tif 000028
【図２８】
0004211286.tif 000029
【図２９】
0004211286.tif 000030
【図３０】
0004211286.tif 000031
【図３１】
0004211286.tif 000032
【図３２】
0004211286.tif 000033
【図３３】
0004211286.tif 000034
【図３４】
0004211286.tif 000035
【図３５】
0004211286.tif 000036
【図３６】
0004211286.tif 000037
【図３７】
0004211286.tif 000038
【図３８】
0004211286.tif 000039
【図３９】
0004211286.tif 000040
【図４０】
0004211286.tif 000041
【図４１】
0004211286.tif 000042
【図４２】
0004211286.tif 000043
【図４３】
0004211286.tif 000044
【図４４】
0004211286.tif 000045
【図４５】
0004211286.tif 000046
【図４６】
0004211286.tif 000047
【図４７】
0004211286.tif 000048
【図４８】
0004211286.tif 000049
【図４９】
0004211286.tif 000050
【図５０】
0004211286.tif 000051
【図５１】
0004211286.tif 000052
【図５２】
0004211286.tif 000053